(57)【要約】【課題】蛍光体層の剥がれを抑制し、もって高品質な画像の表示を可能とするプラズマディスプレイパネルを提供することを目的とする。【解決手段】一対の基板１０１、１０２を基板間に放電空間１２２が形成されるように対向配置するとともに前記放電空間１２２を複数に仕切るための隔壁１０９を少なくとも一方の基板に配置し、かつ前記隔壁１０９により仕切られた放電空間１２２で放電が発生するように基板に電極群１０３、１０４、１０７を配置するとともに、放電により赤色に発光する赤色蛍光体層１１０Ｒ、青色に発光する青色蛍光体層１１０Ｂ、緑色に発光する緑色蛍光体層１１０Ｇを設けたプラズマディスプレイパネル１００であって、前記蛍光体層のうちの少なくとも一つが蛍光体材料とは逆極性の帯電特性をもつ無機化合物粒子を含むプラズマディスプレイパネルである。【選択図】図２
2009252532.tif 000002
【特許請求の範囲】
【請求項１】
一対の基板を基板間に放電空間が形成されるように対向配置するとともに前記放電空間を複数に仕切るための隔壁を少なくとも一方の基板に配置し、かつ前記隔壁により仕切られた放電空間で放電が発生するように基板に電極群を配置するとともに、放電により赤色に発光する赤色蛍光体層、青色に発光する青色蛍光体層、緑色に発光する緑色蛍光体層を設けたプラズマディスプレイパネルであって、前記蛍光体層のうちの少なくとも一つが蛍光体材料とは逆極性の帯電特性をもつ無機化合物粒子を含むプラズマディスプレイパネル。
【請求項２】
前記無機化合物粒子は、その平均粒子径が、蛍光体材料の平均粒子径の５０％以下である請求項１に記載のプラズマディスプレイパネル。
【請求項３】
前記無機化合物粒子は、蛍光体材料に対して、０．１ｗｔ％以上３．０ｗｔ％以下含まれている請求項１または請求項２に記載のプラズマディスプレイパネル。
【請求項４】
前記無機化合物粒子は、ＭｇＯ粒子、Ａｌ2Ｏ3粒子、Ｙ2Ｏ3粒子の中から選ばれる少なくとも一つである請求項１から３のいずれかに記載のプラズマディスプレイパネル。
【請求項５】
前記無機化合物粒子は、ＳｉＯ2粒子、Ｂ2Ｏ3粒子、ＷＯ3粒子の中から選ばれる少なくとも一つである請求項１から３のいずれかに記載のプラズマディスプレイパネル。
【発明の詳細な説明】
【技術分野】
【０００１】
本発明は、プラズマディスプレイパネル（以下、ＰＤＰという）に関するものである。
【背景技術】
【０００２】
このＰＤＰは、大別して、駆動的にはＡＣ型とＤＣ型があり、放電形式では面放電型と対向放電型の２種類があるが、高精細化、大画面化および製造の簡便性から、現状では、ＰＤＰの主流は、３電極構造の面放電型のものである。
【０００３】
この面放電型のＰＤＰの構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなＰＤＰをアルミニウムなどの金属製のシャーシ部材の前面側に保持させ、そのシャーシ部材の背面側にＰＤＰを発光させるための駆動回路を構成する回路基板を配置することによりモジュールを構成している（特許文献１参照）。
【特許文献１】特開２００３−１３１５８０号公報
【発明の開示】
【発明が解決しようとする課題】
【０００６】
ところでＰＤＰにおいては、いわゆる３原色（赤色、緑色、青色）を加法混色することにより、フルカラー表示を行う。このフルカラー表示を行うためにＰＤＰは、赤色、緑色、青色に発光する蛍光体層を備えている。各色の蛍光体層は各色の蛍光体材料が積層されて構成されている。
【０００７】
蛍光体層は、蛍光体粉末をペースト化し背面基板の隔壁間に塗布し、その後、焼成により隔壁間に固定することで、蛍光体層として形成している。ここで、これらの蛍光体粉末は、粒子間あるいは隔壁との間に働くファンデルワールス力によって隔壁間に保持、固定されている。しかしその保持力（固定力）は弱く、製造工程間、または製品の輸送中にＰＤＰに加わる振動や衝撃で蛍光体層の一部が隔壁から剥がれてしまうという課題が発生してしまう場合がある。
【０００８】
ここで、蛍光灯の分野では、蛍光体層の結着力を高める方法として、蛍光体層に低融点ガラス材料や金属酸化物を結着剤として混合するといった方法がとられている場合があるが、蛍光灯では蛍光体材料を励起する紫外線の波長が主に２００ｎｍ以上であり、ガラス材料や金属酸化物によってはほとんど吸収されることはないが、ＰＤＰではその波長が２００ｎｍ未満であり、紫外線がガラス材料や金属酸化物に吸収されるため発光効率が大きく低下してしまうという課題が発生してしまう。
【０００９】
本発明はこのような現状に鑑みなされたものであり、蛍光体層の剥がれを抑制し、もって高品質な画像の表示を可能とするＰＤＰを提供することを目的とする。
【課題を解決するための手段】
【００１０】
上記目的を実現するために本発明のＰＤＰは、一対の基板を基板間に放電空間が形成されるように対向配置するとともに前記放電空間を複数に仕切るための隔壁を少なくとも一方の基板に配置し、かつ前記隔壁により仕切られた放電空間で放電が発生するように基板に電極群を配置するとともに、放電により赤色に発光する赤色蛍光体層、青色に発光する青色蛍光体層、緑色に発光する緑色蛍光体層を設けたプラズマディスプレイパネルであって、前記蛍光体層のうちの少なくとも一つが蛍光体材料とは逆極性の帯電特性をもつ無機化合物粒子を含むプラズマディスプレイパネルである。
【発明の効果】
【００１１】
本発明によれば、蛍光体層の剥がれを抑制することが可能となり、もって高品質な画像の表示を可能とするＰＤＰを提供することができる。
【発明を実施するための最良の形態】
【００１２】
以下、本発明の一実施の形態によるＰＤＰについて、図面を用いて詳しく説明する。
【００１３】
図１は本発明の一実施の形態によるＰＤＰにおける電極の概略構成を示す平面図である。ＰＤＰ１００は、前面ガラス基板（図示せず）と、背面ガラス基板１０２と、維持電極１０３と、走査電極１０４と、アドレス電極１０７と、気密シール層１２１とを備える。維持電極１０３と走査電極１０４とはそれぞれＮ本が平行に配置されている。アドレス電極１０７はＭ本が平行に配置されている。維持電極１０３と走査電極１０４とアドレス電極１０７とは３電極構造の電極マトリックスを有しており、走査電極１０４とアドレス電極１０７との交点には放電セルが形成される。
【００１４】
図２は本発明の一実施の形態によるＰＤＰの画像表示領域における概略構成を示す部分断面斜視図である。ＰＤＰ１００は、前面パネル１３０と背面パネル１４０とで構成されている。前面パネル１３０の前面ガラス基板１０１上には維持電極１０３と走査電極１０４と誘電体ガラス層１０５とＭｇＯ保護層１０６とが形成されている。背面パネル１４０の背面ガラス基板１０２上にはアドレス電極１０７と下地誘電体ガラス層１０８と隔壁１０９と蛍光体層１１０Ｒ、１１０Ｇ、１１０Ｂ（以下、蛍光体層１１０ともいう）とが形成されている。
【００１５】
そして、前面パネル１３０と背面パネル１４０とを貼り合わせ、前面パネル１３０と背面パネル１４０との間に形成される放電空間１２２内に放電ガスを封入してＰＤＰ１００が完成する。
【００１６】
図３は、本発明の一実施の形態によるＰＤＰ１００を用いたＰＤＰ装置の構成を概略的に示すブロック図である。ＰＤＰ１００は駆動装置１５０と接続されることでＰＤＰ装置を構成している。ＰＤＰ１００には表示ドライバ回路１５３、表示スキャンドライバ回路１５４、アドレスドライバ回路１５５が接続されている。コントローラ１５２はこれらの電圧印加を制御する。点灯させる放電セルに対応する走査電極１０４とアドレス電極１０７へ所定電圧を印加することでアドレス放電を行う。コントローラ１５２はこの電圧印加を制御する。その後、維持電極１０３と走査電極１０４との間にパルス電圧を印加して維持放電を行う。この維持放電によって、アドレス放電が行われた放電セルにおいて紫外線が発生する。この紫外線で励起された蛍光体層が発光することで放電セルが点灯する。各色セルの点灯、非点灯の組み合わせによって画像が表示される。
【００１７】
次に、ＰＤＰ１００の製造方法を図１と図２を参照しながら説明する。まず、前面パネル１３０の製造方法を説明する。前面ガラス基板１０１上に、各Ｎ本の維持電極１０３と走査電極１０４をストライプ状に形成する。その後維持電極１０３と走査電極１０４を誘電体ガラス層１０５でコートする。さらに誘電体ガラス層１０５の表面にＭｇＯ保護層１０６を形成する。
【００１８】
維持電極１０３と走査電極１０４は、銀を主成分とする電極用の銀ペーストをスクリーン印刷により塗布した後、焼成することによって形成する。誘電体ガラス層１０５は、酸化ビスマス系のガラス材料を含むペーストをスクリーン印刷で塗布した後、焼成して形成する。上記ガラス材料を含むペーストは、例えば、３０重量％の酸化ビスマス（Ｂｉ2Ｏ3）と２８重量％の酸化亜鉛（ＺｎＯ）と２３重量％の酸化硼素（Ｂ2Ｏ3）と２．４重量％の酸化硅素（ＳｉＯ2）と２．６重量％の酸化アルミニウムを含む。さらに、１０重量％の酸化カルシウム（ＣａＯ）と４重量％の酸化タングステン（ＷＯ3）と有機バインダ（α−ターピネオールに１０％のエチルセルロースを溶解したもの）とを混合して形成する。ここで、有機バインダとは樹脂を有機溶媒に溶解したものであり、樹脂としてエチルセルロース以外にアクリル樹脂、有機溶媒としてブチルカービトールなども使用することができる。さらに、こうした有機バインダに分散剤（例えば、グリセルトリオレエート）を混入させてもよい。
【００１９】
誘電体ガラス層１０５は所定の厚み（約４０μｍ）となるように塗布厚みを調整する。ＭｇＯ保護層１０６は酸化マグネシウム（ＭｇＯ）から成るものであり、例えばスパッタリング法やイオンプレーティング法によって所定の厚み（約０．５μｍ）となるように形成する。
【００２０】
次に、背面パネル１４０の製造方法を説明する。背面ガラス基板１０２上に、電極用の銀ペーストをスクリーン印刷し、焼成することによってＭ本のアドレス電極１０７をストライプ状に形成する。アドレス電極１０７の上に酸化ビスマス系のガラス材料を含むペーストをスクリーン印刷法で塗布した後、焼成して下地誘電体ガラス層１０８を形成する。同じく酸化ビスマス系のガラス材料を含むペーストをスクリーン印刷法により所定のピッチで繰り返し塗布した後に焼成して隔壁１０９を形成する。放電空間１２２はこの隔壁１０９によって区画され、放電セルが形成される。隔壁１０９の間隔寸法は４２インチ〜５０インチのフルＨＤテレビやＨＤテレビに合わせて１３０μｍ〜２４０μｍ程度に規定されている。
【００２１】
隣接する２本の隔壁１０９の間の溝に、赤色蛍光体層１１０Ｒ、緑色蛍光体層１１０Ｇ、青色蛍光体層１１０Ｂをスクリーン印刷法により形成する。赤色蛍光体層１１０Ｒは例えば（Ｙ、Ｇｄ）ＢＯ3：Ｅｕの赤色蛍光体材料と（Ｙ、Ｇｄ）ＢＯ3：Ｅｕとは逆極性の帯電特性をもつＳｉＯ2粒子からなる。緑色蛍光体層１１０Ｇは例えばＺｎ2ＳｉＯ4：Ｍｎの緑色蛍光体材料とＺｎ2ＳｉＯ4：Ｍｎとは逆極性の帯電特性をもつＡｌ2Ｏ3粒子からなる。青色蛍光体層１１０Ｂは例えばＢａＭｇＡｌ10Ｏ17：Ｅｕの青色蛍光体材料とＢａＭｇＡｌ10Ｏ17：Ｅｕとは逆極性の帯電特性をもつＳｉＯ2粒子からなる。
【００２２】
また、蛍光体粒子とは逆極性の無機化合物粒子を含んだ蛍光体層の形成には、蛍光体層形成に用いるペースト中に、蛍光体材料、バインダー（例えば、エチルセルロース）、溶剤（例えば、α−ターピネオール）の他に、蛍光体粒子とは逆極性の無機化合物粒子を混合することで行う。
【００２３】
以上のようにして作製された前面パネル１３０と背面パネル１４０を、前面パネル１３０の走査電極１０４と背面パネル１４０のアドレス電極１０７とが交差するように対向して重ね合わせる。封着用ガラスを周辺部に塗布し、４５０℃程度で１０分〜２０分間焼成する。図１に示すように、気密シール層１２１の形成により、前面パネル１３０と背面パネル１４０とを封着する。そして、一旦放電空間１２２内を高真空に排気したのち、放電ガス（例えば、ヘリウム−キセノン系、ネオン−キセノン系の不活性ガス）を所定の圧力で封入することによってＰＤＰ１００が完成する。
【００２４】
以上のようにして作製された本発明の一実施の形態によるＰＤＰ１００においては、蛍光層１１０中の材料構成が従来とは異なる。図４に、本発明の一実施の形態によるＰＤＰにおける蛍光体層１１０の一部を模式的に示す。蛍光体層１１０は、蛍光体材料１６０の他に蛍光体材料と逆極性の帯電特性を持つ無機化合物粒子１６１を含む構成となっている。つまり、従来の蛍光体層が、蛍光体材料だけで構成されているのに対し、本発明の一実施の形態によるＰＤＰにおける蛍光体層１１０は、蛍光体材料１６０の粒子の他に蛍光体材料とは逆極性の帯電特性の無機化合物粒子１６１を含む構成としている。
【００２５】
このような構成にすれば、蛍光体材料１６０の間に蛍光体材料とは逆極性の帯電特性の無機化合物粒子１６１が入ることで粒子間に静電的引力が生じ、蛍光体材料１６０間或いは蛍光体材料１６０と隔壁１０９（図２）との間の密着力が増強し、もって蛍光体層１１０の脱落が抑制される。
【００２６】
また、蛍光体材料とは逆極性の帯電特性の無機化合物粒子１６１を混合することは、蛍光体材料１６０と同極性の帯電特性の無機化合物を混合する場合に比べ、粒子間の引力が強くなり、無機化合物１６１の混合量を低減することが可能となり、発光効率の低下を抑えることができる。
【００２７】
さらに、蛍光体材料とは逆極性の帯電特性の無機化合物粒子１６１の平均粒子径は、蛍光体材料１６０の平均粒子径の５０％以下であることが好ましく、このような構成にすれば、より蛍光体材料１６０と無機化合物粒子１６１との間の結着力が増すことで、さらに蛍光体層１１０の脱落が抑制されたＰＤＰを実現することができる。
【００２８】
また、蛍光体材料とは逆極性の帯電特性の無機化合物粒子１６１が、蛍光体材料１６０に対して、０．１ｗｔ％以上３．０％ｗｔ以下含まれている構成にすることで、蛍光体層１１０の脱落を十分に抑制しつつ、発光効率の低下を最小限に抑えたＰＤＰを実現することができる。
【００２９】
また、蛍光体材料とは逆極性の帯電特性の無機化合物粒子１６１として、正の帯電特性をもつ無機化合物粒子１６１としては、ＭｇＯ粒子、Ａｌ2Ｏ3粒子、Ｙ2Ｏ3粒子の中から選ばれる少なくとも１つであることが好ましく、また、負の帯電特性をもつ無機化合物粒子１６１としては、ＳｉＯ2粒子、Ｂ2Ｏ3粒子、ＷＯ3粒子の中から選ばれる少なくとも１つであることが好ましい。このような構成にすることで、蛍光体層１１０の脱落を十分に抑制し、かつ発光効率の低下を抑えることが可能であり、更に長時間点灯時の発光特性や放電特性への影響を最小限に抑えることができる。
【００３０】
ここで、ＰＤＰの隔壁間に形成された蛍光体層の結着力の評価方法としては、作製したＰＤＰを分解して背面基板を取り出し、１５ｍｍ×１５ｍｍのチップ状に割断し、この割断したチップを固定し、隔壁頂部から垂直上方１５ｍｍの所に噴出し孔が位置するように設置したステンレス管（内径０．５ｍｍ）から、蛍光体層に向けてエアーを吹き付け、エアー圧力を徐々に上げていき、蛍光体層に剥離が発生した時点でのエアー圧力を蛍光体層の結着力、すなわち、蛍光体層の強度と定義した。そして結着力の評価は、従来品における結着力を１００とした時の相対値で表し、この相対結着力が１５０以上であれば、特に結着力増強の効果があるものと判断した。
【００３１】
また、ＰＤＰ１００に駆動装置１５０を接続し、ＰＤＰ装置を作製し、このＰＤＰ装置において蛍光体層を発光させ輝度を測定する。そして、輝度の評価は、従来品における輝度を１００とした時の相対値で表し、この相対輝度が９０以上であれば、実用上問題なく使用できるものと判断した。
【００３２】
表１に、本発明の一実施のＰＤＰ（実施例品１〜１５）での結果、および従来のＰＤＰ（比較品１〜６）での結果を示す。実施例品および比較品は、それぞれ、蛍光体材料の種類、無機化合物の種類、相対粒子径、混合比率を異ならせたものである。
【００３３】
ここで、相対粒子径とは、蛍光体材料の平均粒子径に対する無機化合物粒子の平均粒子径の比（百分率）である。また、混合量は、蛍光体材料に対する無機化合物粒子の重量混合比率（百分率）である。
【００３４】
【表１】
2009252532.tif 000003
【００３５】
表１に示すように、実施例品１〜５は、正極性の帯電特性をもつ赤色蛍光体である（Ｙ，Ｇｄ）ＢＯ3：Ｅｕに対して、負極性の帯電特性をもつ無機化合物粒子を混合している。このような場合には、比較品１のように無機化合物粒子を混合しない場合や比較品２のように蛍光体粒子と同じ極性である正極性の無機化合物粒子を混合した場合よりも、蛍光体膜の結着力が向上しており、輝度低下も実用上問題ない範囲に収めることが可能となる。
【００３６】
さらに、実施例品２と実施例品５の比較において見られるように、蛍光体とは逆極性の帯電特性をもつＳｉＯ2粒子の混合比率が０．１％以上であれば、蛍光体膜の結着力を７０％以上向上する結果が得られる。
【００３７】
また、実施例品６〜１０のように、負極性の帯電特性をもつ緑色蛍光体であるＺｎ2ＳｉＯ4：Ｍｎに対して、正極性の帯電特性をもつ無機化合物粒子を混合した場合には、比較品３のように無機化合物粒子を混合しない場合や比較品４のように蛍光体粒子と同じ極性である負極性の無機化合物粒子を混合した場合よりも、蛍光体膜の結着力が向上しており、輝度低下も実用上問題ない範囲に収めることが可能となる。
【００３８】
また、実施例品１１〜１５のように、正極性の帯電特性をもつ青色蛍光体であるＢａＭｇＡｌ10Ｏ17：Ｅｕに対して、負極性の帯電特性をもつ無機化合物粒子を混合した場合には、比較品５のように無機化合物粒子を混合しない場合や比較品６のように蛍光体粒子と同じ極性である正極性の無機化合物粒子を混合した場合よりも、蛍光体膜の結着力が向上しており、輝度低下も実用上問題ない程度に収めることが可能となる。
【００３９】
さらに、実施例品１３と実施例品１４の比較において見られるように、蛍光体とは逆極性の帯電特性をもつＳｉＯ2粒子の混合比率が３．０％以下であれば、輝度を９５％以上維持することが可能となる。
【００４０】
このように、蛍光体材料と蛍光体材料とは逆極性の帯電特性をもつ無機化合物粒子とを混合することで、結着力の向上と輝度低下の抑制をより効果的に両立できる。
【産業上の利用可能性】
【００４１】
以上のように本発明は、大画面、高精細のＰＤＰを提供する上で有用な発明である。
【図面の簡単な説明】
【００４２】
【図１】本発明の一実施の形態によるＰＤＰにおける電極の概略構成を示す平面図
【図２】本発明の一実施の形態によるＰＤＰの画像表示領域における概略構成を示す部分断面斜視図
【図３】本発明の一実施の形態によるＰＤＰ１００を用いたＰＤＰ装置の構成を概略的に示すブロック図
【図４】本発明の一実施の形態によるＰＤＰにおける蛍光体層の一部を模式的に示す図
【符号の説明】
【００４３】
１００  ＰＤＰ
１０１  前面ガラス基板
１０２  背面ガラス基板
１０３  維持電極
１０４  走査電極
１０５  誘電体ガラス層
１０６  ＭｇＯ保護層
１０７  アドレス電極
１０８  下地誘電体ガラス層
１０９  隔壁
１１０Ｒ  蛍光体層（赤色蛍光体層）
１１０Ｇ  蛍光体層（緑色蛍光体層）
１１０Ｂ  蛍光体層（青色蛍光体層）
１２１  気密シール層
１２２  放電空間
１３０  前面パネル
１４０  背面パネル
１５０  駆動装置
１５２  コントローラ
１５３  表示ドライバ回路
１５４  表示スキャンドライバ回路
１５５  アドレスドライバ回路
１６０  蛍光体材料
１６１  蛍光体材料とは逆極性の帯電特性をもつ無機化合物粒子
【図１】
2009252532.tif 000004
【図２】
2009252532.tif 000005
【図３】
2009252532.tif 000006
【図４】
2009252532.tif 000007